(57)【要約】  薬剤化合物などの活性物質用の乾燥製剤の製造方法を記載する。本方法は、活性物質を含む不連続相（例えば、油性媒体又は脂質媒体）を、連続相（例えば、水）中に、前記不連続相の液滴を含む二相液系を形成するように分散させ、少なくとも１つのナノ粒子層が液滴を被覆するように、ナノ粒子を液滴表面の相界面に集合させ、その結果その後の連続相の除去を可能にする十分な構造完全性を液滴にもたらし、続いてナノ粒子被覆液滴から連続相を除去し、乾燥製剤を製造することを含む。【特許請求の範囲】
【請求項１】
活性物質用の乾燥製剤の製造方法であって、
（ｉ）不連続相の液滴を含む二相液系を形成するために活性物質を含む不連続相を連続相中に分散させるステップであり、前記液滴がそれぞれその表面に相界面を有するステップと、
（ii）前記二相液系に供給したナノ粒子を前記相界面に凝集させることにより、前記液滴表面を前記ナノ粒子の少なくとも１つの層で被覆し、前記少なくとも１つのナノ粒子層が、その後の前記連続相の除去を可能にするのに十分な構造完全性を前記液滴にもたらすステップと、
（iii）前記ナノ粒子被覆液滴から前記連続相を除去し、乾燥製剤を製造するステップと、
を含む製造方法。
【請求項２】
活性物質用の乾燥製剤の製造方法であって、
（ｉ）不連続相の液滴を含む二相液系を形成するために活性物質を含む不連続相を連続相中に分散させるステップであり、前記液滴がそれぞれその表面に相界面を有するステップと、
（ii）前記連続相を除去し、乾燥製剤を製造するステップであり、その間に、前記二相液系に供給したナノ粒子を前記相界面に凝集させることにより、前記液滴表面を前記ナノ粒子の少なくとも１つの層で被覆し、前記少なくとも１つのナノ粒子層が前記連続相の除去に耐え得る十分な構造完全性を前記液滴にもたらすステップと、
を含む製造方法。
【請求項３】
不連続相が油性媒体又は脂質媒体であり、連続相が水性である、請求項１又は２に記載の方法。
【請求項４】
不連続相が水性であり、各液滴が単独又は多重の脂質二重層によって囲まれており、連続相がさらに水性である、請求項１又は２に記載の方法。
【請求項５】
不連続相及び連続相のどちらか、又は両方が、ナノ粒子が凝集する前に、乳濁液を安定化させる乳化剤を含む、請求項３に記載の方法。
【請求項６】
乳化剤がレシチンである、請求項５に記載の方法。
【請求項７】
乳化剤がオレイルアミンである、請求項５に記載の方法。
【請求項８】
活性物質が、栄養補助食品物質、化粧品物質及び薬剤化合物から選択される、請求項１〜７のいずれかに記載の方法。
【請求項９】
活性物質が、親油性薬剤化合物から選択され、不連続相が油性媒体又は脂質媒体である、請求項８に記載の方法。
【請求項１０】
ステップ（ｉ）の二相液系が形成される前に、ナノ粒子を不連続相に分散させることによって前記ナノ粒子を供給する、請求項３、５〜７及び９のいずれかに記載の方法。
【請求項１１】
ステップ（ｉ）の二相液系が形成される前に、不連続相及び連続相の両方にナノ粒子を分散させることによって前記ナノ粒子を供給する、請求項３、５〜７及び９のいずれかに記載の方法。
【請求項１２】
不連続相とナノ粒子との質量比が、少なくとも１：０．０５となる量で前記ナノ粒子を供給する、請求項３、５〜７及び９〜１１のいずれかに記載の方法。
【請求項１３】
不連続相とナノ粒子との質量比が、少なくとも１：０．２となる量で前記ナノ粒子を供給する、請求項３、５〜７及び９〜１１のいずれかに記載の方法。
【請求項１４】
不連続相とナノ粒子との質量比が、少なくとも１：０．５となる量で前記ナノ粒子を供給する、請求項３、５〜７及び９〜１１のいずれかに記載の方法。
【請求項１５】
ナノ粒子が親水性表面を有する、請求項１〜１４のいずれかに記載の方法。
【請求項１６】
液滴がナノ粒子の内層及び外層により被覆され、前記ナノ粒子内層が疎水性表面を有し、前記ナノ粒子外層が親水性表面を有する、請求項１〜１５のいずれかに記載の方法。
【請求項１７】
親水性表面を有するナノ粒子が、シリカナノ粒子である、請求項１５又は１６に記載の方法。
【請求項１８】
ナノ粒子が２０〜８０ｎｍの範囲内の平均直径を有する、請求項１〜１７のいずれかに記載の方法。
【請求項１９】
ナノ粒子が約５０ｎｍの平均直径を有する、請求項１８に記載の方法。
【請求項２０】
ナノ粒子のサイズが、ナノ粒子サイズと前記ナノ粒子被覆液滴のサイズとの比が約１：１０となるサイズである、請求項１〜１９のいずれかに記載の方法。
【請求項２１】
ステップ（ii）が、０．５×１０−４〜１×１０−１Ｍの電解質が存在する状態で実施される、請求項１〜２０のいずれかに記載の方法。
【請求項２２】
電解質がＮａＣｌである、請求項２１に記載の方法。
【請求項２３】
ステップ（iii）が噴霧乾燥によって実施される、請求項１〜２２のいずれかに記載の方法。
【請求項２４】
乾燥製剤のナノ粒子被覆液滴が容易に再分散し、室温で２４時間保存後に、前記乾燥製剤を調製した際の二相液系と組成が実質的に同一又は類似である二相液系を形成できる、請求項１〜２３のいずれかに記載の方法。
【請求項２５】
乾燥製剤のナノ粒子被覆液滴が容易に再分散し、室温で２カ月間保存後に、前記乾燥製剤を調製した際の二相液系と組成が実質的に同一又は類似である二相液系を形成できる、請求項１〜２４のいずれかに記載の方法。
【請求項２６】
再分散系を有し、直径が１０μｍより大きいナノ粒子被覆液滴の量が、再分散されたナノ粒子被覆液滴の体積で５％未満である、請求項２４又は２５に記載の方法。
【請求項２７】
活性物質用の乾燥製剤の製造方法であって、
（ｉ）油性媒体の液滴を含む二相液系を形成するために活性物質を含む油性媒体を水性相中に分散させるステップであり、前記液滴がそれぞれその表面に相界面を有するステップと、
（ii）前記二相液系に供給したナノ粒子を前記相界面に凝集させることにより、前記液滴表面を前記ナノ粒子の少なくとも１つの層で被覆するステップであり、前記少なくとも１つのナノ粒子層が、その後の前記連続相の除去を可能にするのに十分な構造完全性を前記液滴にもたらし、前記ナノ粒子の平均直径が２０〜８０ｎｍの範囲内であり、不連続相とナノ粒子との質量比が少なくとも１：０．０５で前記ナノ粒子を供給するステップと、
（iii）ナノ粒子被覆液滴から前記連続相を除去し、乾燥製剤を製造するステップと、
を含む製造方法。
【請求項２８】
不連続相及び連続相のどちらか、又は両方が、ナノ粒子が凝集する前に、乳濁液を安定化させる乳化剤を含む、請求項２７に記載の方法。
【請求項２９】
乳化剤がレシチンである、請求項２８に記載の方法。
【請求項３０】
乳化剤がオレイルアミンである、請求項２８に記載の方法。
【請求項３１】
活性物質が、栄養補助食品物質、化粧品物質及び薬剤化合物から選択される、請求項２７〜３０のいずれかに記載の方法。
【請求項３２】
活性物質が、親油性薬剤化合物から選択される、請求項３１に記載の方法。
【請求項３３】
ステップ（ｉ）の二相液系が形成される前に、ナノ粒子を不連続相に分散させることによって前記ナノ粒子を供給する、請求項２７〜３２のいずれかに記載の方法。
【請求項３４】
ステップ（ｉ）の二相液系が形成される前に、不連続相及び連続相の両方にナノ粒子を分散させることによって前記ナノ粒子を供給する、請求項２７〜３２のいずれかに記載の方法。
【請求項３５】
不連続相とナノ粒子との質量比が、少なくとも１：０．２となる量で前記ナノ粒子を供給する、請求項２７〜３４のいずれかに記載の方法。
【請求項３６】
不連続相とナノ粒子との質量比が、少なくとも１：０．５となる量で前記ナノ粒子を供給する、請求項２７〜３４のいずれかに記載の方法。
【請求項３７】
ナノ粒子が親水性表面を有する、請求項２７〜３６のいずれかに記載の方法。
【請求項３８】
液滴がナノ粒子の内層及び外層により被覆され、前記ナノ粒子内層が疎水性表面を有し、前記ナノ粒子外層が親水性表面を有する、請求項２７〜３７のいずれかに記載の方法。
【請求項３９】
親水性表面を有するナノ粒子が、シリカナノ粒子である、請求項３７又は３８に記載の方法。
【請求項４０】
ナノ粒子が約５０ｎｍの平均直径を有する、請求項２７〜３９のいずれかに記載の方法。
【請求項４１】
ナノ粒子のサイズが、ナノ粒子サイズとナノ粒子被覆液滴のサイズとの比が約１：１０となるサイズである、請求項２７〜４０のいずれかに記載の方法。
【請求項４２】
ステップ（ii）が、０．５×１０−４から１×１０−１Ｍの電解質が存在する状態で実施される、請求項２７から４１のいずれかに記載の方法。
【請求項４３】
電解質がＮａＣｌである、請求項４２に記載の方法。
【請求項４４】
ステップ（ii）が約１×１０−４のＮａＣｌが存在する状態で実施される、請求項４３に記載の方法。
【請求項４５】
ステップ（iii）が噴霧乾燥によって実施される、請求項２７〜４４のいずれかに記載の方法。
【請求項４６】
乾燥製剤のナノ粒子被覆液滴が容易に再分散し、室温で２カ月間保存後に、前記乾燥製剤を調製した際の二相液系と組成が実質的に同一又は類似である二相液系を形成できる、請求項２７〜４５のいずれかに記載の方法。
【請求項４７】
乾燥製剤のナノ粒子被覆液滴が容易に再分散し、室温で２カ月間保存後に、前記乾燥製剤を調製した際の二相液系と組成が実質的に同一又は類似である二相液系を形成できる、請求項２７〜４６のいずれかに記載の方法。
【請求項４８】
再分散系を有し、直径が１０μｍより大きいナノ粒子被覆液滴の量が、再分散されたナノ粒子被覆液滴の体積で５％未満である、請求項４６又は４７に記載の方法。
【請求項４９】
請求項１〜４８のいずれかに従って製造された乾燥製剤。
【請求項５０】
活性物質用乾燥製剤であって、二相液系を形成するために活性物質を含む不連続相を第一の連続相中に分散させることによって形成される液滴を含み、各液滴は少なくとも１つのナノ粒子層に被覆され、前記連続相は除去されている製剤。
【請求項５１】
不連続相が油性媒体又は脂質媒体であり、連続相が水性である、請求項５０に記載の製剤。
【請求項５２】
不連続相が水性であり、各液滴が少なくとも１つのナノ粒子層の下にある単独又は多重の脂質二重層によって囲まれており、連続相も水性である、請求項５０に記載の製剤。
【請求項５３】
不連続相及び連続相のどちらか、又は両方が乳化剤を含む、請求項５１に記載の製剤。
【請求項５４】
乳化剤がレシチンである、請求項５３に記載の製剤。
【請求項５５】
乳化剤がオレイルアミンである、請求項５３に記載の製剤。
【請求項５６】
活性物質が栄養補助食品物質、化粧品物質及び薬剤化合物から選択される、請求項５０〜５５のいずれかに記載の製剤。
【請求項５７】
活性物質が、親油性薬剤化合物から選択され、不連続相が油性媒体又は脂質媒体である、請求項５６に記載の製剤。
【請求項５８】
ナノ粒子が親水性表面を有する、請求項５０〜５７のいずれかに記載の製剤。
【請求項５９】
液滴がナノ粒子の内層及び外層により被覆され、前記ナノ粒子内層が疎水性表面を有し、前記ナノ粒子外層が親水性表面を有する、請求項５０〜５８のいずれかに記載の製剤。
【請求項６０】
親水性表面を有するナノ粒子がシリカナノ粒子である、請求項５８又は５９のいずれかに記載の製剤。
【請求項６１】
ナノ粒子が２０〜８０ｎｍの範囲内の平均直径を有する、請求項５０〜６０のいずれかに記載の製剤。
【請求項６２】
ナノ粒子が約５０ｎｍの平均直径を有する、請求項６１に記載の製剤。
【請求項６３】
ナノ粒子のサイズが、ナノ粒子サイズとナノ粒子被覆液滴のサイズとの比が約１：１０となるサイズである、請求項５０〜６２のいずれかに記載の製剤。
【請求項６４】
ナノ粒子被覆液滴が容易に再分散し、室温で２４時間保存後に、乾燥製剤を調製した際の二相液系と組成が実質的に同一又は類似である二相液系を形成できる、請求項５０〜６３のいずれかに記載の製剤。
【請求項６５】
ナノ粒子被覆液滴が容易に再分散し、室温で２カ月間保存後に、乾燥製剤を調製した際の二相液系と組成が実質的に同一又は類似である二相液系を形成できる、請求項５０〜６４のいずれかに記載の製剤。
【請求項６６】
再分散系を有し、直径が１０μｍより大きいナノ粒子被覆液滴の量が、再分散されたナノ粒子被覆液滴の体積で５％未満である、請求項６４又は６５に記載の製剤。
【請求項６７】
活性物質のための製剤であって、二相液系を形成するために活性物質を含む不連続相を連続相中に分散させることによって形成される液滴を含み、各液滴は少なくとも１つのナノ粒子層に被覆されている製剤。
【請求項６８】
不連続相が油性媒体又は脂質媒体であり、連続相が水性である、請求項６７に記載の製剤。
【請求項６９】
不連続相が水性であり、各液滴は少なくとも１つのナノ粒子層の下にある単独又は多重の脂質二重層によって囲まれており、連続相も水性である、請求項６７に記載の製剤。
【請求項７０】
不連続相及び連続相のどちらか、又は両方が、ナノ粒子が凝集する前に、乳濁液を安定化させる乳化剤を含む、請求項６８に記載の製剤。
【請求項７１】
乳化剤がレシチンである、請求項７０に記載の製剤。
【請求項７２】
乳化剤がオレイルアミンである、請求項７０に記載の製剤。
【請求項７３】
活性物質が栄養補助食品物質、化粧品物質及び薬剤化合物から選択される、請求項６７〜７２のいずれかに記載の製剤。
【請求項７４】
活性物質が親油性薬剤化合物から選択され、不連続相が油性媒体又は脂質媒体である、請求項７３に記載の製剤。
【請求項７５】
二相液系を形成する前に、ナノ粒子を不連続相に分散することによって、前記ナノ粒子を供給する、請求項６８、７０〜７２及び７４のいずれかに記載の製剤。
【請求項７６】
二相液系を形成する前に、ナノ粒子を不連続相及び連続相の両方に分散することによって、前記ナノ粒子を供給する、請求項６８、７０〜７２及び７４のいずれかに記載の製剤。
【請求項７７】
ナノ粒子が親水性表面を有する、請求項６７〜７６のいずれかに記載の製剤。
【請求項７８】
液滴がナノ粒子の内層及び外層により被覆され、前記ナノ粒子内層が疎水性表面を有し、前記ナノ粒子外層が親水性表面を有する、請求項６７〜７７のいずれかに記載の製剤。
【請求項７９】
親水性表面を有するナノ粒子がシリカナノ粒子である、請求項７７又は７８に記載の製剤。
【請求項８０】
ナノ粒子が２０〜８０ｎｍの範囲内の平均直径を有する、請求項６７〜７９のいずれかに記載の製剤。
【請求項８１】
ナノ粒子が約５０ｎｍの平均直径を有する、請求項８０に記載の製剤。
【請求項８２】
ナノ粒子のサイズが、ナノ粒子サイズとナノ粒子被覆液滴のサイズとの比が約１：１０となるサイズである、請求項６７〜８１のいずれかに記載の製剤。
【請求項８３】
不連続相が、０．５×１０−４から１×１０−１Ｍの電解質が存在する状態で連続相中に分散される、請求項６７〜８２のいずれかに記載の製剤。
【請求項８４】
電解質がＮａＣｌである、請求項８３に記載の製剤。
【発明の詳細な説明】
【技術分野】
【０００１】
本発明は、安定なカプセルを形成するために、液滴又は脂質小胞をナノ粒子によってカプセル化することに関する。
【背景技術】
【０００２】
薬剤化合物及び殺虫剤などの活性物質の新規な形態の開発、並びに既存物質の有効性を高めるための要望は、適切な標的に物質を送達する新規で効果的な方法を開発する必要を生み出した。剤形が不適当なために、潜在的に有用な活性物質の多くが商業化されていないように思われる。多くの場合、活性物質を送達可能な形態に処方できないのは、単に溶解度の問題によると思われる。
【０００３】
活性物質の送達のための媒体として有用であるにもかかわらず、乳濁液及びリポソームは熱力学的に不安定であり、一般的に時間の経過とともにいずれ合体し、最終的には２つの異なる液体相に分離する可能性があり（乳濁液）、又は分解され、流体で満たされたコアが周囲の媒体に放出されることになる（リポソーム）という事実から、乳濁液及びリポソームの大部分は制限される。媒体は、媒体の構造が激しく歪む環境下（例えば、塩（電解質）の増加又はｐＨの変化）で使用されるため、動物薬及び薬理用途においてこの不安定性が悪化する。送達系の処方には、かなりの時間と労力が費やされているため、活性物質を含む媒体の分解は望ましくない。特に動物薬、医薬及び栄養補助食品産業において、媒体の安定性が損なわれた場合、活性物質の生物学的利用率は影響を受けると思われる。
【０００４】
粒子安定化乳濁液は公知であるが、得られたカプセルの安定性は、長期にわたり不良のままである。これは、カプセルを長距離にわたって輸送することは難しく、使用時期を遅らせるためにカプセルを保存することが難しいことを意味する。カプセルが分解した場合、カプセル内の活性物質（例えば、薬剤化合物又は殺虫剤）が滲出することがあり、又は制御なしに放出される可能性がある。カプセル化処理の目的の1つは、健康な細胞を薬剤の毒性から保護し、傷つきやすい組織（例えば、腎臓及び肝臓）における薬剤の濃縮を防ぐことなので、活性物質の滲出、又は制御されない放出は、体内における特定の薬剤の送達に重大な問題を引き起こし得る。
【０００５】
カプセルが液体懸濁液として体内に送達できるように、粒子安定化媒体（カプセル）の既存の調製品は、普通は液体中に分散されている。これらの液体製剤は、普通液体に対して活性物質含量の比率が低く、さらに保存又は輸送の間に液体中で微生物が増殖し、重大な感染又は腐敗を起こす危険性がある。
【０００６】
さらなる問題は、カプセルが合体し、直径の増大したカプセルを形成することである。カプセルが大きいほど経時的安定性は低く、増大したカプセルはカプセルの直径が許容されそうにないいくつかの領域（例えば、体内の毛細血管）に送達できない。さらにこれに加えて、活性物質放出プロフィールと界面の表面積とは相関している。したがって、活性物質の放出プロフィールが維持されるためにカプセルの大きさが一定に保たれることは重要である。
【発明の開示】
【発明が解決しようとする課題】
【０００７】
したがって、本発明の目的は比較的有効期間が長く、それ故保存及び輸送が容易であり、保存期間中に微生物が増殖する危険性の低いと思われる、活性物質の送達及び／又は乾燥保存のためのカプセルを提供することである。
【課題を解決するための手段】
【０００８】
活性物質用の乾燥製剤の製造方法であって、
（ｉ）不連続相の液滴を含む二相液系を形成するように、活性物質を含む不連続相を連続相中に分散させるステップであり、前記液滴がそれぞれその表面に相界面を有するステップと、
（ii）前記二相液系に供給したナノ粒子を前記相界面に凝集させることにより、前記液滴表面を前記ナノ粒子の少なくとも１層で被覆するステップであり、前記少なくとも１つのナノ粒子層が、その後の連続相の除去を可能にするのに十分な構造完全性を前記液滴にもたらすステップと、
（iii）ナノ粒子被覆液滴から連続相を除去し、乾燥製剤を製造するステップと
を含む製造方法。
【０００９】
不連続相は、当業者に周知の任意の方法によって（例えば、ホモジナイズによって）連続層に分散され、二相液系（例えば、乳濁液）を形成できる。
【００１０】
好ましくは、不連続相は油性媒体又は脂質媒体（例えば、リン脂質調製品）であり、連続相は水性である。
【００１１】
しかし、あるいは不連続相が水性であり、連続相が油性媒体又は脂質媒体である。
【００１２】
さらにあるいは、不連続相が水性であり、各液滴は単独又は多重の脂質二重層によって囲まれており（すなわち、その結果リポソームを形成する）、連続相もまた水性である。
【００１３】
不連続相及び連続相のどちらか、又は両方に、ナノ粒子が凝集する前に乳濁液を安定化させる乳化剤を加えてもよい。適切な乳化剤は、レシチン、オレイルアミン、デオキシコール酸ナトリウム、１，２−ジステアリル−ｓｎ−グリセロ−３−ホスファチジルエタノールアミン−Ｎ、ステアリルアミン及び１，２−ジオレオイル−３−トリメチルアンモニウム−プロパンを含む。好ましくは、乳化剤は液滴を正に帯電させるオレイルアミンである。
【００１４】
乳化剤は、通常乳濁液の０．０００１〜１０重量％の範囲内、より好ましくは乳濁液の０．０１〜１重量％の範囲内の量で提供されよう。
【００１５】
活性物質は栄養補助食品物質、化粧品物質（日焼け止めを含む）、殺虫剤化合物、農薬及び食材から選択できる。しかし、活性物質は薬剤化合物から選択されることが好ましい。活性物質はペプチド、タンパク質又は核酸（例えば、デオキシリボ核酸（ＤＮＡ、deoxyribonucleic acid））などの生物学的作用物質であってもよい。このような生物学的作用物質は、リポソームを含むカプセル内の製剤に特に適している。
【００１６】
ナノ粒子は親水性、又は疎水性いずれの表面を有してもよい。しかし、不連続相が油性媒体又は脂質媒体である場合、ナノ粒子は親水性表面を有することが好ましいと思われる。好ましい一実施形態において、液滴は親水性ナノ粒子の単層又は多重層に被覆されよう。しかし、別の好ましい実施形態において、液滴は少なくとも２つのナノ粒子層により被覆され、ナノ粒子内層は疎水性表面を有し、一方のナノ粒子外層は親水性表面を有することになろう。
【００１７】
ナノ粒子は、正又は負に帯電する場合がある。
【００１８】
好ましくは、前記ナノ粒子は５〜２０００ｎｍ、より好ましくは２０〜８０ｎｍ、及び最も好ましくは約５０ｎｍの平均直径を有する。さらに好ましくは、ナノ粒子のサイズは、ナノ粒子サイズとナノ粒子に被覆される液滴（すなわち、カプセル）サイズの比が１：４から１：２０、より好ましくは約１：１０の範囲内になろう。
【００１９】
好ましくは、ナノ粒子はシリカからなるが、他の物質（例えば、チタニア及びラテックス）からなるナノ粒子もまた適している。
【００２０】
相界面におけるナノ粒子の凝集（例えば、自己凝集及び／又は吸着）により、液滴が連続相の除去に耐えて乾燥製剤を生成し得るように十分な構造完全性を液滴が得えられるように、少なくとも１つのナノ粒子層被膜を液滴表面に生じる。「構造完全性」とは、カプセルが実質的に活性物質を保持し（すなわち、カプセルが有効物質を実質的に滲出しない）、時間とともに相互に実質的に合体してより大きなカプセルを形成しないことと解釈すべきである。このような構造完全性を達成するためには、ナノ粒子を特定の濃度範囲内で二相液系に供給することが必要と思われる。
【００２１】
好ましくは、相界面におけるナノ粒子の凝集は、相界面におけるナノ粒子の凝集を高めるために適切量の電解質が存在して起こる。電解質の量は、通常少なくとも０．５×１０−４Ｍ、好ましくは、少なくとも１×１０−３Ｍである思われる。しかし、電解質の濃度は１×１０−１Ｍ以下であることが好ましいであろう。
【００２２】
好ましくは、電解質はＮａＣｌである。
【００２３】
連続相の除去は乾燥ステップであり、ロータリーエバポレーターを使用して実施できる。あるいは、連続相の除去は凍結乾燥、噴霧乾燥又は流動層処理により実施できる。
【００２４】
ステップ（ii）の後で、乾燥ステップの前に所望により追加のナノ粒子を二相液系に添加できる。
【００２５】
乾燥製剤のカプセルは、液体中に容易に再分散され二相液系を再形成できる。特に再分散されたカプセルは、室温で２４時間保存後、より好ましくは室温で２カ月保存後に、乾燥製剤を調製した乳濁液と組成が実質的に同一又は類似である、カプセル系の乳濁液（カプセル系のリポソーム乳濁液であってもよい）を形成できる。本文脈において「実質的に同一又は類似」とは、カプセルの平均直径のサイズが同じ、又は元のカプセルから約４倍の係数以下（すなわち、２４時間後に再分散されたカプセルの平均直径サイズが、元のカプセルの４倍サイズより大きくもなく４分の１サイズより小さくもない）で変化することを意味するものである。さらに好ましくは、１０μｍより大きい直径を有する再分散されたカプセルは(あったとしても)わずかである、例えば、好ましくは再分散されたカプセルの体積で５％未満が１０μｍを超える直径サイズを有する。再分散されたカプセルは安定であり、通常室温で２４時間保存した後も実質的な分解は示さない（すなわち、２４時間後に再分散されたカプセルの平均直径サイズは元のカプセルの４倍サイズより大きくもなく４分の１サイズより小さくもなく、好ましくは再分散されたカプセルの体積で５％未満が１０μｍを超える直径サイズを有する。）
【００２６】
本発明の改変において、連続相の除去の前にカプセルの外周に沿ってポリマー層を提供し、カプセルの界面特性を修正できる。
【００２７】
さらなる改変において、マトリックスを形成するために不連続相は架橋されていても、又はそうでなければゲル状材料を含んでいてもよい。本発明に従って製造された乾燥製剤から再分散されたカプセルは浸透性であるが（すなわちナノ粒子被膜は多孔質となろう）、その結果、通常浸透性の度合いに依存した速度で活性物質の放出制御を示し（例えば、浸透性の低いカプセル（すなわち、「半浸透性」カプセル）は活性物質の持続放出を示すと思われる）、架橋した、又はゲル化したマトリックスを不連続相内に含むことにより、さらにカプセルからの活性物質の放出を制御し、特に持続放出を提供するために使用できる。
【００２８】
本発明のさらなる改変において、連続相が除去される間（すなわち乾燥ステップの間）、二相液系に供給したナノ粒子は相界面において凝集する。
【００２９】
したがって第二の態様において、本発明は
（ｉ）不連続相の液滴を含む二相液系を形成するように、活性物質を含む不連続相を連続相中に分散させるステップであり、前記液滴がそれぞれその表面に相界面を有するステップと、
（ii）連続相を除去し、乾燥製剤を製造するステップであり、その間に、前記二相液系に供給したナノ粒子を相界面に凝集させることにより、前記液滴表面を前記ナノ粒子の少なくとも１層で被覆し、前記少なくとも１つのナノ粒子層が連続相の除去に耐えるのに十分な構造完全性を液滴にもたらすステップとを含む活性物質用の乾燥製剤を製造する方法を提供する。
【００３０】
第二の態様の方法は、液滴が負に帯電しており、使用されるナノ粒子が負に帯電した親水性のナノ粒子である点で、特に適している。
【００３１】
第三の態様において、本発明は活性物質用の乾燥製剤を提供し、前記製剤は、二相液系を形成するように活性物質を含む不連続相を連続相中に分散させることによって形成される液滴を含み、それぞれの液滴は前記少なくとも１つのナノ粒子層に被覆され、連続相は除去されている。
【００３２】
該製剤は不連続相を連続相中に分散させ、二相液系を形成させることによって形成される液滴を含む。本発明の第一及び第二の態様の方法による場合、好ましくは、不連続相は油性媒体又は脂質媒体であり、連続相は水性である。不連続相及び連続相のどちらか又は両方が乳化剤（例えば、レシチン）を含み、少なくとも１つのナノ粒子層による被覆の前に乳濁液を安定化させてもよい。
【００３３】
活性物質は上記の物質から選択できる。
【００３４】
好ましくは、前記ナノ粒子は５〜２０００ｎｍ、より好ましくは２０〜８０ｎｍ、及び最も好ましくは約５０ｎｍの平均直径を有する。さらに好ましくは、ナノ粒子サイズは、ナノ粒子サイズとカプセルサイズとの比が１：４から１：２０、より好ましくは約１：１０の範囲内になるであろう。
【００３５】
好ましくは、ナノ粒子はシリカからなるが、他の物質（例えば、チタニア及びラテックス）からなるナノ粒子もまた適している。
【００３６】
乾燥製剤のカプセルは、液体中に容易に再分散され二相液系を再形成できる。特に、再分散されたカプセルは、乾燥製剤を調製した乳濁液と組成が実質的に同一又は類似であるカプセル系の乳濁液を形成できる。
【００３７】
本発明の製剤の改変において、カプセルの外周に沿ってポリマー層を提供し、カプセルの界面特性を修正できる。さらに不連続相は、カプセルからの活性物質の放出制御（すなわち、持続放出）を可能にするマトリックスを形成するために、架橋されていても、又はそうでなければゲル状材料を含んでいてもよい。
【００３８】
本発明は、薬剤化合物を含むナノ粒子被覆カプセルの乾燥製剤を製造する方法を提供する。このような製剤の利点は、乾燥カプセル（例えば、乾燥粉末の形態で）は長期保存ができ、薬剤が一般的に保存される期間（例えば、１〜９カ月）にわたって薬剤化合物の実質的な滲出がないことである。さらに、該カプセルは合体傾向が低い。乾燥カプセルは液体中に容易に再分散でき、安定な乳濁液を再形成でき、その結果医薬産業のために有用な製剤を提供する。カプセルは乾燥状態で容易に保存及び／又は輸送できる。
【００３９】
さらに、カプセルの液滴上のナノ粒子被膜は不安定な活性物質（すなわち、化学的に不安定な物質）を、酸性（すなわち、低ｐＨ）、酸化及び結晶化などによって起こる分解から保護できる。ナノ粒子被膜はさらに水に対して耐性がある（すなわち、ナノ粒子被膜は水の存在下で実質的に膨張又は分解しない）。
【００４０】
酸性の分解作用から活性物質を保護する能力は、本発明の乾燥製剤を不安定な薬剤化合物の経口投与において特に有用にする。（すなわち、薬剤化合物が血流中に吸着され得る小腸に到達するまで、薬剤化合物が胃の高い酸性から保護されることが望ましい。）
【００４１】
さらなる態様において、本発明は活性物質のための製剤を提供し、前記製剤は二相液系を形成するように連続相中に活性物質を含む不連続相を分散させることによって形成される液滴を含み、それぞれの液滴は少なくとも１つの前記ナノ粒子層に被覆されている。
【００４２】
さらなる態様の製剤は、乾燥されていてもよく、さもなければ液体形態で使用されてもよい。
【００４３】
さらなる態様における製剤の好ましい一実施形態において、外周に沿ってカプセルにポリマー層を提供し、カプセルの界面特性を修正する。この方法において、特にポリマー層が脂質様表面に対して接着性を有する場合、カプセルは「脂肪付着性」となるように製造できる。この態様の顕著な点は、カプセルはその後インビボの特定の部位に付着するために設計でき（例えば、粘膜付着性ポリマー層は、粘膜への付着を容易にする）、その結果活性物質の長期接触及び効果的輸送を確保する点にある。このことが、難溶性薬剤化合物を消化管の様々な部分に送達するために（すなわち、生体利用性を改善するために）特に有用になり得る。それはさらに活性物質の口への送達を容易にするためにも使用できる。
【００４４】
ポリマーとナノ粒子とをカプセル表面で組み合わせることにより、放出特性をさらに制御できる。
【００４５】
本発明は、乳濁液からの薬剤送達に関して以下に全般的に論じられるが、そのように限定するものではなく、上記のようにナノ粒子は他の適切な媒体（例えば、リポソーム及び固体粒子）の相界面においても凝集できる。
【００４６】
本明細書及び前述の特許請求の範囲を通じて、文脈が他の意味を要求しない限り「含む（comprise）」及び「包含する（include）」という単語、並びに「含んでいる（comprising）」及び「包含している（including）」などの変形は、提示された整数又は整数群を含むことを暗示しており、しかし任意の他の整数又は整数群を排除するものではないことは理解されるであろう。
【００４７】
本明細書中の任意の先行技術の参照は、このような先行技術が一般常識の一部を形成することの承認又は何らかの形態の示唆ではないし、そのように解釈すべきでもない。
【００４８】
本発明の具体的な実施形態を、添付の図面を参照し、図面中に例示して、さらに少し詳細に記載する。これらの実施形態は例示的であり、本発明の範囲を限定する意図のものではない。他の実施形態の提案及び説明は本発明の範囲内に含まれ得るが、これらは添付の図面には例示されていないこともあり、又は本発明の代替の特徴が図面に示されていても明細書中に記載されていないこともある。
【００４９】
本発明の例示的実施形態を、添付図面を参照して以下に論じる。
【発明を実施するための最良の形態】
【００５０】
図１は、連続水性相１２中に分散させた液滴１０の形態の不連続油相を有し、その結果相界面１４を画定する、乳濁液と称される二相液系の断面概略図である。しばらくすると、隣接する油滴１０が合体し（相分離の開始）、より大きな油滴を形成する。乳濁液が、薄膜１６中に局在する乳化剤によって安定化されなければ、乳濁液の合体が数分のうちに起こる。最終的には油相１０及び水相１２は、２つの成分相（油と水）に完全に分離してしまう。
【００５１】
図２は、液滴１０がナノ粒子１８によって界面１４において安定化されている、図１の系を示している。通常では混ざり合わない２つ液体（１０及び１２）は、その結果安定な乳濁液を形成する（注：図２は概略図であり、ナノ粒子１８は液滴１０に関する縮尺で描かれてはいない）。
【００５２】
好ましい実施形態において、上記のように、不連続相は、油性媒体又は脂質媒体であり、連続層は水性である。しかし、不連続相が油性媒体又は脂質媒体に分散された水性相であってもよい。さらに、不連続相が水性であり、各液滴が単独又は多重の脂質二重層によって囲まれていてもよく（すなわち、その結果リポソームを形成する）、連続相がさらに水性であってもよい。
【００５３】
乳濁液の生体適合性を改善するために、油相はトリグリセライド（例えば、Miglycol 812（商標））などの高脂肪食品類似物でもよい。あるいは、油相はポリジメチルシロキサン（ＰＤＭＳ、polydimethylsiloxane）などのシリコーン又は水性相と乳濁液を形成すると見込まれる、任意の他の油性媒体であり得る。
【００５４】
ナノ粒子１８は超音波処理によって液体中に分散され、各液滴１０を少なくとも１つのナノ粒子層で被覆するために乳濁液に供給される。好ましい実施形態において、分散液は重量で１％（１重量％）のナノ粒子を水性媒体内に含む（すなわち、１００ｍｌあたりナノ粒子１ｇ）。しかし、他の重量％の分散液も有用に使用することができる。添加した時、ナノ粒子は相界面１４において凝集する（例えば、自己凝集）。あるいは、前もって作られた乳濁液に添加するのではなく、ナノ粒子１８をまずどちらかの相（すなわち、油相又は水相）又は両方の相（すなわち、油相及び水相）に分散させることもでき、乳濁液が形成されるときにナノ粒子１８は相界面１４に凝集すると思われる。ナノ粒子１８は少なくとも部分的な被膜を液滴１０の表面上（相界面１４）に形成する。得られたナノ粒子被覆液滴はカプセル２０と称される。
【００５５】
好ましくは、ナノ粒子サイズとカプセルサイズとの比は、１：４と１：２０の間である。乳濁液を安定化するナノ粒子１８は、５ｎｍ〜２０００ｎｍの範囲の平均直径を有してよく、任意の適切な材料（例えば、チタニア又はラテックス）から製造されてよい。好ましくは、ナノ粒子は２０〜８０ｎｍの間の平均直径を有するシリカナノ粒子である。好ましい実施形態において、ナノ粒子はおよそ５０ｎｍの平均直径を有し、カプセルの直径サイズは２００〜８５０ｎｍの範囲であり、平均カプセルサイズはおよそ５００ｎｍである。ナノ粒子とカプセルのサイズのおよその比は、したがって好ましくは１：１０である。
【００５６】
好ましい実施形態において、ナノ粒子はAerosil（登録商標）シリカナノ粒子（Degussa AG社製, Dusseldorf, Germany）である。ナノ粒子１８の表面は、疎水化ナノ粒子１８に化学的に又は物理的に修正できる。
【００５７】
カプセル２０は、活性物質２４を含むことができる、又は包含できる液体コア２２（不連続相）を有する。好ましくは、液体コア２２は疎水性媒体又は脂質媒体であり、親油性活性物質２４をその中に含む。しかし、液体コア２２が水性であり、その中に溶解している親水性活性物質２４を有していてもよい。図２において、断面図は活性物質２４を示している。活性物質はカプセル２０による保護及び／又は送達が必要な任意の物質であってよい。活性物質は、栄養補助食品物質、化粧品物質、（日焼け止めを含む）、殺虫剤化合物、農薬及び食材から選択できる。好ましい実施形態において、活性物質２４は薬剤化合物である。活性物質２４は、全体的に又は部分的に、液体コア２２に溶解性又は分散可能であってよい。さらに油相は、カプセルからの活性物質の放出制御（すなわち、持続放出）を可能にするマトリックスを形成するために、架橋されていても、又はそうでなければゲル状材料を含んでいてもよい。
【００５８】
カプセル２０の外部表面を、カプセルの界面特性を改善する層で被覆してもよい。例えば、薬剤送達においてカプセル２０は、カプセル２０の周囲に沿ってポリマー層によりさらに被覆され、体内の細胞に対するカプセルの生体接着性を高めてもよい。このような層は、メチルセルロース、ヒドロキシプロピルセルロース、エチルセルロース、ポリエチレングリコール、キトサン、グアーガム、アルギネート、eudragit及びpemulenなどから選択されるポリマーを含んでよい。カプセルの界面特性を改善する又は修正する他の被膜も、カプセル２０の周りに使用できる。被覆されたカプセルの調製例は実施例５に示す。
【００５９】
カプセルの乾燥
乾燥粉末製剤は、普通水性製剤と比較して活性物質の含有量が高いため、乾燥した粉末として輸送、保存及び／又は投与できる送達系は、医薬産業などの多くの産業において有利である。これは、活性物質の有効量投与に関して、送達系の体積の少量化が必要とされることを意味している。乾燥製剤における活性物質含有量の増加は、主に不必要な液体の排除に依存する。
【００６０】
図５は、乾燥製剤を得ることに関する方法の要点をまとめたフローチャートである。ステップ２６において、ナノ粒子の量（すなわち、ナノ粒子１重量％分散液の体積）及び乳濁液に供給してもよいナノ粒子１８の特性は、カプセル２０がその後の乾燥ステップの間に連続相の除去に耐えられるように、選択又はさもなければ調整される（以下でさらに論じる）。その後の連続相の除去を可能にして乾燥製剤を製造するために、ナノ粒子は被覆された液滴（カプセル）に十分な構造完全性を提供すべきである。「構造完全性」を有するカプセルは、活性物質をコアの中に実質的に保持し、活性物質の実質的な滲出がなく、さらに他のカプセルと合体して時間とともにより大きなカプセルを形成することが実質的にない。このような構造完全性を達成するには、ナノ粒子を以下のような特定の濃度範囲内で二相液系に供給することが必要と思われる。
【００６１】
乳濁液は任意の適切な方法、例えば凍結乾燥、噴霧乾燥又は流動層技術により乾燥できる。ステップ２８において、乳濁液は噴霧乾燥により乾燥され、得られた乾燥カプセルは適切な容器に収集される。
【００６２】
図６は、容器３３の中の乾燥カプセル２０を表している。乾燥カプセル２０は、界面１４において凝集したナノ粒子１８を有する。一度乾燥されれば、乾燥カプセル２０は乾燥形態で送達することもできる（ステップ３２）。乾燥製剤は取り込む活性物質を増加している、その結果必要な製剤の量を減少させる。さらなる利点は、深刻な感染症又は腐敗を起こし得る微生物の増殖の危険性が、液体製剤と比較して乾燥製剤において減少されることである。
【００６３】
湿潤相において形成されたカプセルの全てが乾燥できるわけではない（すなわち、いくつかのカプセルは上記の構造完全性が欠如している）。下の表１はカプセルが乾燥ステップの間に崩壊した多くの実験結果を示している。
【００６４】
表１は試験された２７の異なる変形（約５０ｎｍの平均直径を有する親水性シリカナノ粒子とレシチン（負に帯電した油滴）又はオレイルアミン（正に帯電した液滴）により水性連続相内で安定化された油性不連続相とを使用した）を示し、１９の組み合わせが、連続相の除去の間その構造完全性を維持したカプセルを形成した。表の最初の６行において、構造完全性の欠損によりカプセルの乾燥粉末が得られず、その後カプセルは分解した。行Ｇ−ιに示された実験は、乾燥カプセルを形成した、油とナノ粒子との質量比を示す。
【００６５】
正に帯電した液滴を用いて乾燥カプセルを製造し得るためには、油とナノ粒子の質量比が少なくとも１：０．０５であることが必要であり、負に帯電した液滴を用いて乾燥カプセルを製造し得るためは、油とナノ粒子の質量比が少なくとも１：０．２であることが必要であったことが見てとれる。
【００６６】
【表１】
2008542402.tif 000002
2008542402.tif 000003
2008542402.tif 000004
【００６７】
実験Ａ〜Ｒ、Ｔ〜Ｗ、Ｙ、Ｚ、δ及びγのカプセルは、レシチンを用いて安定化した乳濁液（すなわち、負に帯電した液滴）から調製し、一方、実験Ｓ、α〜Ψ、ε、φ、η及びιのカプセルはオレイルアミンを用いて安定化した乳濁液（すなわち、正に帯電した液滴）から調製した。実験Ａ〜Ｒまでのカプセルはロータリーエバポレーションを使用して乾燥させ、一方実験Ｓ〜ιまでのカプセルは噴霧乾燥を使用して乾燥させた。
【００６８】
乾燥可能なカプセルの特性
（１）ナノ粒子の湿潤性
ナノ粒子１８（例えば、シリカナノ粒子）は疎水性に修正できる。好ましい実施形態において、ナノ粒子１８の表面はオルガノシラン（例えばジメチルクロロシラン）を用いて修正されている。カプセル２０の合体挙動は、乳濁液液滴の界面１４におけるナノ粒子１８の被覆率のみならず、ナノ粒子１８が疎水性であるか、又は親水性であるかに依存する。親水性ナノ粒子１８の全体又は部分的被覆率に対して、カプセル２０はさらにいくらかの拡大挙動を示す（すなわち、カプセルの直径が凝集の間に増加する）。これに反して、複数の疎水性ナノ粒子１８層に被覆された乳濁液液滴は（塩濃度が高い状態（例えば、１×１０−１Ｍ）での凝固条件下で）、拡大したカプセルより安定した凝集ネットワークを形成する。湿潤相において、ナノ粒子１８が、カプセル２０の合体発生を減少する疎水性表面を有することが好ましいことが、実験により明らかにされた。
【００６９】
しかし、疎水性ナノ粒子が、活性物質を良好に保護する安定な湿潤相カプセルを形成する一方で、さらなる実験により、親水性ナノ粒子は乾燥段階の間にカプセルをよりよく安定化することが示された。つまりこれらの実験結果は、ナノ粒子が疎水性表面を有する場合、その後カプセルの乾燥ステップの間不安定となり得ることを示している。これは、疎水性ナノ粒子が乳濁液液滴の油の中に移行し、カプセルが不安定になるためと思われる。したがって、安定な湿潤相を創出するために、液滴をまず疎水性ナノ粒子層により被覆してもよい。得られたカプセルを、その後親水性ナノ粒子層によってさらに被覆し、乾燥段階の間にカプセルを安定化することもできる。親水性ナノ粒子のさらなる被膜は、湿潤相が「持続している」間及び／又は乾燥段階の間に、連続層にナノ粒子を添加し、ナノ粒子をカプセルの表面上に凝集させることによって適用できる。
【００７０】
（２）ナノ粒子の凝集に対する塩濃度の効果
モデル油水界面１４に吸着する疎水性シリカナノ粒子に関する、標準的な等温線を図３に示す。塩（電解質）の添加はナノ粒子の吸着を劇的に増大することが明らかである。好ましくは、相界面におけるナノ粒子の凝集を高めるために適切量の電解質が存在する状態で、ナノ粒子は相界面に凝集する。電解質の量は通常１×１０−１Ｍ未満（好ましくは少なくとも１×１０−３Ｍ、より好ましくは少なくとも０．５×１０−４Ｍ）と見込まれる。好ましい実施形態においてＮａＣｌが使用されているが、任意の電解質が使用できることは当業者なら理解されよう。
【００７１】
理論に拘わることは望まないが、ナノ粒子−液滴、及びナノ粒子−ナノ粒子の側面静電反発力の範囲が減少するため、ナノ粒子吸着の自由エネルギーは塩の添加により実質的に増加すると考えられる。高い塩濃度において（例えば、１×１０−２及び１×１０−１Ｍ  ＮａＣｌ）、親水性ナノ粒子１８の吸着量は、剛球体の同等の六方細密単層の、それぞれおよそ７５％及び１００％を少し超える程度に相当する。表面被覆率は、ナノ粒子１８の吸着量と六方最密単層に関する理論値との比から計算した近似値である（すなわち、５０ｎｍ直径のナノ粒子に対して２００ｍｇ．ｍ−２）。
【００７２】
（３）ナノ粒子凝集に対する帯電した油滴の効果
ナノ粒子１８の添加の前に、レシチンなどの負に帯電したリン脂質単層又は正に帯電したオレイルアミンを安定剤として使用し、乳濁液の油滴を安定化させてもよい（乳化剤１４を図１に示す）。レシチン及びオレイルアミンの両方は、ナノ粒子１８が凝集する前に液滴１０が合体することを防ぐのに役立つ脂質乳化剤である。本発明において特に有用な、オレイルアミンと類似の他の安定剤は、１，２−ジステアリル−ｓｎ−グリセロ−３−ホスファチジルエタノールアミン−Ｎ、ステアリルアミン及び１，２−ジオレイル−３−トリメチルアンモニウム−プロパンを含む。
【００７３】
トリグリセライド液滴を安定化する負に帯電したリン脂質は、親水性シリカナノ粒子と相互に強く作用しないことが実験により示されている。これは、吸着研究、凍結割断法ＳＥＭにより証拠付けられており、ＥＤＡＸ表面元素分析により支持されている。他方でトリグリセライド液滴を安定化する正に帯電したオレイルアミンは、吸着研究、電荷反転及び凍結割断ＳＥＭにより証明されるように親水性シリカナノ粒子と相互に強く作用する。
【００７４】
（４）凝集するナノ粒子の起点である相
上述のように、ナノ粒子はまずどちらかの相（油又は水）に分散でき、乳濁液が形成されたとき、ナノ粒子は相界面に凝集する。
【００７５】
初期研究により、負に帯電した液滴（例えば、レシチンを用いて安定化した液滴）の液滴表面に、水性相から凝集する負に帯電したナノ粒子はほとんどない（５％未満）ことが示されたが、シリコーン（すなわち、ＰＤＭＳ）の液滴にはより高いレベルのナノ粒子が凝集することが観察された。しかし、正に帯電した液滴は水性相内に分散したナノ粒子によって被覆される。
【００７６】
（５）油：ナノ粒子の質量比
油（ｇ）とナノ粒子（ｇ）の比は、乾燥ステップに耐えられるカプセル（すなわち、乾燥可能なカプセル）の調製において、重要な役割を果たす。つまり、油とナノ粒子の質量比が少なくとも１：０．０２であることが、乾燥カプセルを製造するために必要であると考えられる。しかし、好ましくは油とナノ粒子の質量比は少なくとも１：０．０５、より好ましくは少なくとも１：０．２で使用される
【００７７】
再分散可能なカプセルの特性
カプセルは、安定を維持し、合体して増大した直径のカプセルを実質的に形成しないように調製される。したがって、本発明は小型サイズのカプセルを維持するだけでなく、カプセル内に含まれる活性物質の放出プロフィールを維持する利点も有する。小型サイズのカプセルは表面積が増大し、かつ小型サイズのカプセルを求める標的範囲（例えば、毛細血管）へカプセルを送達可能にする。カプセル２０は、したがって、従来のカプセル製剤より長期保存でき、後の使用のために保存及び／又は輸送できる。
【００７８】
好ましくは、乾燥カプセル２０は、液体（好ましくは水）中に再分散でき（ステップ３０に示す）、安定化され、乳化された生成物を再形成する。全ての乾燥カプセルが満足に再分散可能ではなく、また一方でカプセルの形成の間に選択される特性が重要である。しかし、本発明に従った乾燥カプセルは、液体中に再分散することで製造し、乾燥製剤が調製された乳濁液と実質的に同一又は類似の組成の乳濁液を形成できる。これは平均カプセル直径サイズが、同じ又は元のカプセルから倍率数４倍以下だけ変化することを意味し、好ましくは、１０μｍを超える直径サイズのカプセルはあったとしてもわずかである（すなわち、体積で５％未満）。
【００７９】
リン酸緩衝液に表１のカプセルを再分散させた後の再構成特性を以下の表２に示した。再構成の評価は、再構成された乳濁液がどれほどカプセルを乾燥する前の乳濁液と比較して類似しているかを査定した。
【００８０】
室温で２カ月保存後に酸性媒体に表１のカプセルを再分散させた後の再構成特性を以下の表３に示した。
【００８１】
【表２】
2008542402.tif 000005
【００８２】
【表３】
2008542402.tif 000006
【００８３】
実験Ｕ、Ｖ及びＷのカプセルが、２カ月保存後に最良の再分散性及び再構成を示したことは明らかである（注、保存８カ月後Ｕ、Ｖ及びＷのそれぞれの平均液滴サイズは、対照が３．３４μｍであるのに対して４．３４μｍ、２．５９μｍ及び１．６５μｍであった）。これらのカプセルは比較的低量の電解質の存在下で（すなわち、１×１０−４Ｍ）、油とナノ粒子との質量比が少なくとも１：０．５で製造された。これらは負に帯電した油滴（レシチンを用いて安定化された）から調製された。このような負に帯電した油滴に関して、全体をナノ粒子で被覆した液滴を得るためには、油とナノ粒子の比は少なくとも１：０．２は必要であると考えられる。
【００８４】
他方、正に帯電した油滴（例えば、オレイルアミンを用いて安定化した）に関して、液滴はナノ粒子とより強く相互に作用し、したがって油とナノ粒子の最小の比はもっと低いことが考えられ、特に油とナノ粒子の質量比は少なくとも１：０．０５であることが、乾燥製剤が調製された乳濁液と組成が実質的に同一又は類似の、カプセル系の乳濁液を形成するための、再分散可能な乾燥カプセルを製造するために必要であると確信される。この比は、完全に被覆された液滴の生成をもたらすと確信されるが、しかし、油とナノ粒子との質量比が少なくとも１：０．１で使用することが好ましい。
【００８５】
ナノ粒子が油相から凝集する場合、ナノ粒子（ｇ／ｃｍ３）とレシチン（ｇ／ｃｍ３）との最適比は５：１であることが判明した。ナノ粒子が油相又は水相のどちらかから凝集する場合は、ナノ粒子（ｇ／ｃｍ３）とオレイルアミン（ｇ／ｃｍ３）との最適比は１：１０であることが見出されている。
【実施例１】
【００８６】
ａ）レシチンにより安定化された乳濁液の調製及び特性決定
安定剤のレシチン（０．６ｇ）を、トリグリセライド（Miglyol 812（商標））（１０ｇ）に溶解し、次いでローターステーターホモジナイザーを使用して混合しながら（１１，０００ｒｐｍ、１０分、ｐＨ＝６．９５±０．２）水に加えた（試料の全重量：１００ｇ）。あるいは、高圧ホモジナイザー（５サイクル、５ｍＢａｒ）も乳濁液の製造に使用できる。２４時間後、乳濁液の特性をサイズ（レーザー回折、Malvern Mastersizer）及びゼータ電位（ＰＡＬＳ）により決定した。液滴のサイズ分布を図９ａ及び図９ｂに示す。液滴サイズは０．２０〜０．８６μｍの範囲である。
【００８７】
ｂ）ナノ粒子の調製
シリカ（Aerosil（登録商標））ナノ粒子の水分散液（１重量％）を、少なくとも１時間にわたって、超音波処理により調製した。図８は、平均シリカナノ粒子サイズがおよそ５０ｎｍであったことを示す。
【００８８】
ｃ）カプセルの形成
ステップ（ａ）において形成された乳濁液と、ナノ粒子分散液（ｂ）とを混合した。その後、混合物の体積を所望であれば水を加えることによって変更できる。塩濃度は１×１０−４から１×１０−１の範囲内でよい。
【００８９】
ｄ）乾燥−連続相の除去
乾燥乳濁液粉末を調製するために、乳濁液及び親水性シリカ分散液を２０ｍｌのバイアル中で混合し、以下の条件で噴霧乾燥した：流速５ｍｌ／分、吸引装置の設定１０、空気流０．６ｍ３／分、吸入温度１６０℃及び排出温度８５℃。
【００９０】
ｅ）カプセルの再分散及び特徴づけ
乳濁液をリン酸緩衝液（ｐＨ＝７．２）及び酸性媒体（ｐＨ＝２）に再分散させ、液滴サイズの分布をMalvern Mastersizer及びMalvern Zetasizer Nanoを使用して測定した。乾燥乳濁液粉末を、ＳＥＭを使用して画像化した。走査型電子顕微鏡法をPhilips SEM 515を使用して、１５ｋＶで動作させて実施した。試料の薄膜を両面テープ上に置き、ＳＥＭ−スタブ上に貼り付けた。顕微鏡検査の前にBalzers SCD 050、Balzer Union AG社製スパッタにより試料を金で被覆した。ＳＥＭ画像は、画像化の間に必要とされる高真空の状態でもその構造完全性を維持している、単分散で平滑な球状カプセルを示した。シリカナノ粒子自体のＳＥＭ画像で多くの場合観察されるようなカプセルの凝集の証拠はなかった。画像化されたカプセルは、１００から３００ｎｍの範囲内の直径を有し、カプセルが少なくとも１つのナノ粒子層で被覆された個別の油滴であることを示唆している。
【実施例２】
【００９１】
ａ）乳濁液の調製
油相として２０％トリグリセライド（Miglyol（登録商標）812）を１０％含む単純な油／水脂質乳濁液を、高圧ホモジナイザーによって、５００〜１０００ｂａｒで周囲温度において調製した。負及び正に帯電した乳濁液の油滴は、油相にまず加える乳化剤としてレシチン及びオレイルアミンをそれぞれ使用して得た。シリカを組み入れた乳濁液の場合、シリカナノ粒子を乳濁液の油相又は水相に加え、まずレシチン又はオレイルアミンによって安定化させ、均一化の前に６０分間超音波処理した。
【００９２】
ｂ）サイズ分析
サイズ測定を、MiliQ水で試料を適切に希釈した後、Malvern（登録商標）Mastersizer (Malvern Instruments社製, UK)によって、レーザー回折を使用して実施した。
【００９３】
ｃ）凍結割断走査型電子顕微鏡法
凍結割断ＳＥＭ技術（Oxford CT 1500クライオトランスファーシステムを搭載したPhilips XL 30 ＦＥＧ走査型電子顕微鏡）を使用して、油滴を画像化した。液滴の効果的な画像化のための精密な方法は、ナノ粒子の型及び被覆率などの試料の特性に依存する。一般的に、該手順は乳濁液の凍結固定、割断、エッチング、プラチナ被覆及び画像化を含む。
【００９４】
ｄ）物理的安定性試験
乳濁液の長期物理的安定性を、周囲温度における３カ月保存までの期間に関して決定した、乳濁液液滴のサイズ分析によって査定した。
【００９５】
Ｄ（ｖ，０．５）、Ｄ（ｖ，０．９）及び比表面積を乳濁液の物理的安定性の指標として考えた。
【００９６】
ｅ）外観検査
乳濁液の官能特性（すなわち、クリームミング及び合体の証拠）をサイズ分析と平行して記録した。（注、油は水より密度が低いので各油滴は上方に浮きやすい。この方法はクリーミングと呼ばれ、油滴は徐々に試料の上端に緻密層を形成すると見込まれる）。クリーミング及び相分離の度合いを、所定の時間間隔で乳濁液の目視観察によって査定する。合体は、保存期間の間の乳濁液の平均液滴直径を観察することによって決定できる。官能的には、乳濁液表面上に大型の油滴又は遊離の油層が出現することが合体した乳濁液の指標である。
【実施例３】
【００９７】
ａ）長期物理的安定性
乳濁液の長期物理的安定性は、シリカナノ粒子の存在下で改善された。
シリカナノ粒子が存在しない、及び存在する状態で、まずレシチンによって安定化された乳濁液のＤ（ｖ，０．９）を、（図９）に示した。シリカ添加乳濁液のＤ（ｖ，０．９）は、室温において３カ月保存した間に有効に変化しなかったが、それに対してレシチン単独によって安定化された乳濁液は、Ｄ（ｖ，０．９）において３倍の増加を示した。
【実施例４】
【００９８】
この実施例において、乾燥カプセル製剤をリポソームから調製した。
【００９９】
ａ）リポソームの調製
０．３３１７ｇのレシチン及び０．１０８５ｇのコレステロールを２０ｍｌのクロロホルムに溶解し、真空下で蒸発させた。断続的に超音波処理を行いながら、２０ｍｌのMilliQ水を加えた。
【０１００】
リポソーム分散液をシリカナノ粒子の水分散液と混合し、標準的な手法を使用して噴霧乾燥した。
試料１：リポソーム分散液５ｇ及び９５ｇの１重量％シリカナノ粒子分散液、
試料２：リポソーム分散液５ｇ及び９５ｇの５重量％シリカナノ粒子分散液、
試料３：リポソーム分散液３０ｇ及び７０ｇの５重量％シリカナノ粒子分散液
【０１０１】
ｂ）MilliQ水における２４時間後の再構成
リポソーム型のカプセルの再構成を以下の表４に示す。乾燥リポソームカプセルは良好な再分散性を示し、再分散されたカプセルのサイズ分布は０．５から５μｍの範囲内であった。
【０１０２】
【表４】
2008542402.tif 000007
【実施例５】
【０１０３】
ａ）一般的調製方法
Miglyol  １０ｇ
レシチン０．６ｇ又はオレイルアミン１ｇ
シリカ０．２〜０．５ｇ
ポリマー水分散液（ヒドロキシプロピルメチルセルロース１重量％、又はキトサン０．５重量％又はカルボマー０．１重量％）で１００．０に合わせる。
【０１０４】
レシチン又はオレイルアミンをMiglyolに溶解し、シリカを加え、Miglyolに再分散させる。ポリマー分散液を加えた後、混合物を４０分間超音波処理し、標準的手法を使用して噴霧乾燥する。
【０１０５】
試料を、室温で２４時間保存した後リン酸緩衝液（ｐＨ＝７．２）における再分散性に関してMalvern Zetasizer Nanoを使用して、調べた。
【０１０６】
試料の再分散性を表５〜１０に示す（ＰＤＩは多分散度である）。
【０１０７】
ｉ）製剤１
Migliol  １０ｇ
オレイルアミン１ｇ
シリカ０．２ｇ
ポリマー水分散液（ヒドロキシプロピルメチルセルロース１重量％）で１００．０に合わせる。
【０１０８】
【表５】
2008542402.tif 000008
【０１０９】
ii）製剤２
Migliol  １０ｇ
オレイルアミン１ｇ
シリカ０．５ｇ
ポリマー水分散液（ヒドロキシプロピルメチルセルロース１重量％）で１００．０に合わせる。
【０１１０】
【表６】
2008542402.tif 000009
【０１１１】
iii）製剤３
Migliol  １０ｇ
レシチン０．６ｇ
シリカ０．５ｇ
ポリマー水分散液（ヒドロキシプロピルメチルセルロース１重量％）で１００．０に合わせる。
【０１１２】
【表７】
2008542402.tif 000010
【０１１３】
iv）製剤４
Migliol  １０ｇ
オレイルアミン１ｇ
シリカ０．５ｇ
ポリマー水分散液（カルボマー０．１重量％）で１００．０に合わせる。
【０１１４】
【表８】
2008542402.tif 000011
【０１１５】
ｖ）製剤５
Migliol  １０ｇ
レシチン０．６ｇ
シリカ０．５ｇ
ポリマー水分散液（カルボマー０．１重量％）で１００．０に合わせる。
【０１１６】
【表９】
2008542402.tif 000012
【０１１７】
vi）製剤６
Migliol  １０ｇ
オレイルアミン1ｇ
シリカ０．５ｇ
ポリマー水分散液（キトサン０．５重量％）で１００．０に合わせる。
【０１１８】
【表１０】
2008542402.tif 000013
【実施例６】
【０１１９】
この実施例において、乾燥カプセルの製剤を乳濁液安定剤としてオレイルアミンを使用して製造し、室温で２４時間後及び３カ月保存後に再分散と再構成に関して試験した。
【０１２０】
ａ）オレイルアミンによって安定化された乳濁液の調製及び特徴づけ
安定剤のオレイルアミン（１．０ｇ）をトリグリセライド（Miglyol 812（商標））（１０ｇ）に溶解し、その後水に加えた（試料の全重量１００ｇ）。乳濁液を、高圧ホモジナイザーを使用して（５サイクル、圧力５ｍＢａｒ）製造した。２４時間後、乳濁液をサイズ（レーザー回折Malvern Mastersizer）及びゼータ電位（ＰＡＬＳ）に関して特性決定した。液滴サイズは０．２０〜１．５μｍの範囲である。
【０１２１】
ｂ）ナノ粒子の調製
シリカ（Aerosil（登録商標））ナノ粒子の水分散液（１重量％）を、少なくとも１時間にわたって超音波処理により調製した。図８は、平均シリカナノ粒子サイズがおよそ５０ｎｍであったことを示す。
【０１２２】
ｃ）カプセルの形成
ステップ（ａ）において形成された乳濁液と、ナノ粒子分散液（ｂ）とを、以下の表１１に示した比で混合した。その後混合物の体積を、所望であれば水を加えることによって変更できる。塩濃度は１×１０−４から１×１０−１の範囲内でよい。
【０１２３】
ｄ）乾燥−連続相の除去
乾燥乳濁液粉末を調製するために、乳濁液及び親水性シリカ分散液を２０ｍｌのバイアル中で混合し、以下の条件で噴霧乾燥した：流速５ｍｌ／分、吸引装置の設定１０、空気流０．６ｍ３／分、吸入温度１６０℃及び排出温度８５℃。
【０１２４】
ｅ）カプセルの再分散及び特徴づけ
乳濁液をリン酸緩衝液（ｐＨ＝７．２）及び酸性媒体（ｐＨ＝２）に再分散させ、液滴サイズの分布をMalvern Mastersizer及びMalvern Zetananosizerを使用して測定した。結果を表１１に示す。
【０１２５】
【表１１】
2008542402.tif 000014
【０１２６】
当業者にとって明らかと思われる改良及び改変は本発明の範囲内であるとみなされる。例えば、本発明は乳濁液液滴に関して一般的に論じたが、論じられた技術はリポソーム、他の小胞系及び他の類似の媒体に一般的に適合できる。例えば、少なくとも１つのナノ粒子層は、小胞の脂質層の相界面及び小胞が分散している連続相の相界面に凝集できる。
【図面の簡単な説明】
【０１２７】
【図１】当分野で公知の乳濁液の断面図である。
【図２】本発明に従ったナノ粒子安定化乳濁液の断面図である。
【図３】油水界面に集まる親水性シリカナノ粒子の吸着等温線を示すグラフである。
【図４】油水界面に集まる疎水性シリカナノ粒子の吸着等温線を示すグラフである
【図５】本発明の乾燥カプセルの取得に関わるステップを示すフローチャートである。
【図６】本発明のカプセルの取得に関わる各工程、並びにカプセルの再分散を表す概略図である。
【図７ａ】乳濁液の液滴サイズの範囲を示す図である。
【図７ｂ】乳濁液の液滴サイズ範囲を示している図７ａを、表にした図である。
【図８】シリカナノ粒子の平均直径をナノメートルで示した図である。
【図９】親水性シリカナノ粒子の濃度上昇に伴う、負に帯電した乳濁液の長期物理的安定性を示した図である。
【図１】
2008542402.tif 000015
【図２】
2008542402.tif 000016
【図３】
2008542402.tif 000017
【図４】
2008542402.tif 000018
【図５】
2008542402.tif 000019
【図６】
2008542402.tif 000020
【図７ａ】
2008542402.tif 000021
【図７ｂ】
2008542402.tif 000022
【図８】
2008542402.tif 000023
【図９】
2008542402.tif 000024
【国際調査報告】
2008542402.tif 000025
2008542402.tif 000026
2008542402.tif 000027